СПОСОБ ПРИГОТОВЛЕНИЯ ПЛЕНКООБРАЗУЮЩИХ РАСТВОРОВ ДЛЯ ФОРМИРОВАНИЯ СЕГНЕТОЭЛКТРИЧЕСКИХ ПЛЕНОК ТИТАНАТА БАРИЯ-СТРОНЦИЯ

1. Способ приготовления пленкообразующих растворов для формирования сегнетоэлектрических пленок титаната бария-стронция, предусматривающий взаимодействие металлических бария и стронция, органического растворителя и карбоксилирующего агента и осуществление реакций комплексообразования с алкоксидом титана с последующим разбавлением органическим растворителем, отличающийся тем, что растворение металлических бария и стронция производят раздельно в смеси органического растворителя и карбоксилирующего агента для синтеза карбоксилатных производных бария и стронция, которые затем смешивают и объединяют с алкоксидом титана в необходимом стехиометрическом соотношении Ba:Sr:Ti=[0,1÷0,9]:[0,9÷0,1]:1.
2. Способ по п.1, отличающийся тем, что карбоксилирующий агент вводят в реакционную смесь в стехиометрических соотношениях: 2:1 к металлическому барию и 2:1 к металлическому стронцию.
3. Способ по п.1, отличающийся тем, что в качестве органического растворителя выбирают абсолютный спиртоэфир: 2-метоксиэтанол или 2-бутоксиэтанол.
4. Способ по п.1, отличающийся тем, что карбоксилирующий агент выбирают из ряда, включающего 2-этилгексановую кислоту, октановую кислоту и неодекановую кислоту.
5. Способ по п.1, отличающийся тем, что алкоксид титана выбирают из группы, включающей изопропоксид титана, н-бутоксид титана и трет-бутоксид титана.
6. Способ по п.1, отличающийся тем, что растворение металлических бария и стронция производят при температуре 15÷40°C.
7. Способ по п.1, отличающийся тем, что реакции комплексообразования осуществляют при температуре 15÷40°C.
8. Способ по п.1, отличающийся тем, что все операции по приготовлению и хранению пленкообразующих растворов для формирования сегнетоэлектрических пленок титаната бария-стронция проводят в осушенной инертной атмосфере.